(57)【特許請求の範囲】
【請求項１】
磁石素体と、
第１被覆層と、を有し、
前記第１被覆層が前記磁石素体を被覆し、
前記第１被覆層がＮｉ−Ｍｏ合金を主成分とし、
前記第１被覆層におけるＭｏの含有率が、前記第１被覆層全体に対して、２０〜８０原子％であり、
前記第1被覆層の残留磁束密度（Ｂｒ）が、１０−３Ｔ以下であり、
前記第１被覆層が非磁性であることを特徴とする磁石部材。
【請求項２】
前記磁石素体が希土類磁石であることを特徴とする請求項１に記載の磁石部材。
【請求項３】
前記第１被覆層が、Ｓｎ，Ｗ，Ｃｕ，Ｔｉ，Ｚｎ，Ｐ，Ｂのうち少なくとも１つの元素を含むことを特徴とする請求項１または２に記載の磁石部材。
【請求項４】
前記第１被覆層のヴィッカース硬度が、４００以上であることを特徴とする請求項１〜３に記載の磁石部材。
【請求項５】
前記磁石素体と、
前記第１被覆層と、
第２被覆層と、を有し、
前記第２被覆層が、前記磁石素体を被覆し、
前記第１被覆層が、前記第２被覆層に被覆された前記磁石素体を被覆し、
前記第２被覆層が、Ｃｕを含み、非磁性であることを特徴とする請求項１〜４のいずれかに記載の磁石部材。
【請求項６】
請求項１〜４のいずれかに記載の磁石部材を製造する方法であって、
前記磁石素体を形成する工程と、
前記第１被覆層で、前記磁石素体を被覆して磁石部材を形成する工程と、
前記磁石部材を熱処理する工程と、を有する磁石部材の製造方法。
【請求項７】
請求項５に記載の磁石部材を製造する方法であって、
前記磁石素体を形成する工程と、
前記第２被覆層で、前記磁石素体を被覆する工程と、
前記第１被覆層で、前記第２被覆層に被覆された前記磁石素体を被覆して前記磁石部材を形成する工程と、
前記磁石部材を熱処理する工程と、を有する磁石部材の製造方法。
【請求項８】
１００〜４５０℃の雰囲気温度で、前記磁石部材を熱処理することを特徴とする請求項６または７に記載の磁石部材の製造方法。
【発明の詳細な説明】
【技術分野】
【０００１】
本発明は、希土類磁石などの磁石素体と、それを被覆する被覆層とを有する磁石部材、およびその製造方法に関する。
【背景技術】
【０００２】
Ｒ（ＲはＹを含む希土類元素の一種以上）、ＴＭ（ＴＭはＦｅを主成分とする遷移元素）およびホウ素を含むＲ−ＴＭ−Ｂ系磁石、すなわち、希土類磁石は、優れた磁気特性を有することが知られている。そのため、このような希土類磁石は、各種機器のモーターやアクチュエーター用などの永久磁石部材として、広範に用いられている。
【０００３】
しかしながら、この希土類磁石は、主成分として酸化され易い希土類元素と鉄とを含有するため、耐食性が比較的低く、性能の劣化や、ばらつきなどが問題となる。その対策として、磁石素体（希土類磁石）にめっきや蒸着などの表面処理を施して、耐食性を向上させる方法が提案されている。特に、安価で、耐食性に優れるニッケルをめっきした磁石部材が広く採用されている（特許文献１参照）。
【０００４】
近年、ＨＤＤ、ＣＤ、ＤＶＤ関連機器等の小型、高性能化に伴い、それらに用いられる磁石部材に対しても、小型化および磁気特性の向上が要求されている。磁石部材を小型化していくと、磁石部材に占めるめっき膜の割合が増加する。よって、磁石部材を小型化するほど、めっき膜の磁気特性が、磁石部材全体の磁気特性に及ぼす影響が大きくなる。希土類磁石のめっき膜として多用されるニッケルは磁性体であり、０．６Ｔ程度の飽和磁束密度を有する。よって、ニッケルのめっき膜を有する磁石部材においては、磁石部材を小型化するほど、磁石素体の磁気がニッケルめっき膜によって遮蔽されてしまう。その結果、磁石部材全体の磁気特性が低下することが問題となる。すなわち、小型化した磁石部材では、ニッケルめっき膜の厚みの分だけ、磁石部材の磁気特性が低下してしまう。これは、大型のネオジム磁石等では無視できる現象であるが、小型、薄膜型の磁石部材においては、問題が顕在化する。
【０００５】
また、ハードディスクドライブのヘッド駆動用ボイスコイルモーターや、ハイブリッド自動車用モーターや、ジェネレーター等に上記の磁石部材を用いる場合、めっき膜から剥離した微細片や錆により、高い信頼性が要求されるボイスコイルモーターの誤動作や故障が生じる恐れがある。このため、耐食性、磁気特性だけではなく、耐傷性（硬度）にも優れた磁石部材が求められていた。
【特許文献１】特開２００２−２１２７７５号公報
【発明の開示】
【発明が解決しようとする課題】
【０００６】
本発明は、このような実状に鑑みてなされ、その目的は、小型化した場合であっても、優れた磁気特性を有することができ、かつ、優れた耐食性および耐傷性を有することができる磁石部材を提供することである。
【課題を解決するための手段】
【０００７】
本発明者らは、上記目的を達成すべく鋭意研究を行った結果、磁石素体の表面を、ＮｉおよびＭｏを含む合金で被覆することにより、磁気特性、耐食性、および耐傷性に優れた磁石部材が得られることを見出し、本発明を完成させるに至った。
【０００８】
すなわち、本願発明に係る磁石部材は、
磁石素体と、
第１被覆層と、を有し、
前記第１被覆層が前記磁石素体を被覆し、
前記第１被覆層がＮｉおよびＭｏを含むことを特徴とする。
【０００９】
好ましくは、前記第１被覆層が非磁性である。なお、非磁性とは、第１被覆層の残留磁束密度（Ｂｒ）が、１０−３Ｔ以下（１０Ｇ以下）であることを意味する。
【００１０】
好ましくは、前記磁石素体が希土類磁石である。
【００１１】
従来のめっき膜であるＮｉより低い残留磁束密度（Ｂｒ）を有する非磁性のＮｉ−Ｍｏ合金で磁石素体を被覆（めっき）することによって、めっき膜が磁石素体の磁気を遮蔽することを防止できる。その結果、磁石部材の磁気特性を向上させることができる。また、第１被覆層で磁石素体を被覆することによって、磁石部材の耐食性および耐傷性を向上させることができる。
【００１２】
好ましくは、前記第１被覆層が、Ｓｎ，Ｗ，Ｃｕ，Ｔｉ，Ｚｎ，Ｐ，Ｂのうち少なくとも１つの元素を含む。
【００１３】
上記の元素を第１被覆層に含有させることによって、第１被覆層は、従来のめっき膜であるＮｉに比べて、優れた耐傷性（高い硬度）を有することができる。よって、この第１被覆層に被覆された磁石部材の耐傷性も向上させることができる。
【００１４】
好ましくは、前記第１被覆層におけるＭｏの含有率が、前記第１被覆層全体に対して、２０〜８０原子％である。
【００１５】
第１被覆層におけるＭｏの含有率を上記の範囲内とすることによって、第１被覆層を非磁性とすることができる。よって、めっき膜（第１被覆層）が磁石素体の磁気を遮蔽することを防止できる。その結果、磁石部材の磁気特性を向上させることができる。
【００１６】
前記第１被覆層が、前記磁石素体に対して垂直方向に長い柱状組織から構成されると好ましい。
【００１７】
第１被覆層が、Ｎｉ−Ｍｏ合金の柱状組織から構成されることによって、柱状組織間が緻密になる。すなわち、第１被覆層が緻密になる。その結果、磁石部材の耐食性を向上させることができる。
【００１８】
好ましくは、前記第１被覆層のヴィッカース硬度が、４００以上である。
【００１９】
好ましくは、前記磁石部材が、
前記磁石素体と、
前記第１被覆層と、
第２被覆層と、を有し、
前記第２被覆層が、前記磁石素体を被覆し、
前記第１被覆層が、前記第２被覆層に被覆された前記磁石素体を被覆し、
前記第２被覆層が、Ｃｕを含み、非磁性である。
【００２０】
Ｃｕを含み、非磁性である第２被覆層で磁石素体を被覆すると、第２被覆層によって磁石素体の磁気が遮蔽されることがない。また、磁石素体である希土類磁石に対して、これに接するように、第２非服装を形成することによって、希土類磁石主相が、希土類リッチ相と、非磁性の第２被覆層とで完全に覆われる。その結果、磁石部材は、永久磁石として機能できる。このようにして磁石部材の磁気特性を向上させることができる。
【００２１】
さらに、Ｃｕを含む第２被覆層は、柔らかいため、磁石部材の落下時に、その衝撃に耐え得るクッション（衝撃緩衝材）として機能する。その結果、磁石部材の耐傷性を向上させることができる。
【００２２】
さらに、第２被覆層を介して、第１被覆層を形成することによって、磁石素体と、第２被覆層および第１被覆層との密着性を向上させることができる。
【００２３】
前記磁石素体および前記第１被覆層を有する前記磁石部材の製造方法は、
前記磁石素体を形成する工程と、
前記第１被覆層で、前記磁石素体を被覆して磁石部材を形成する工程と、
前記磁石部材を熱処理する工程と、を有する。
【００２４】
前記磁石素体、前記第１被覆層、および前記第２被覆層を有する前記磁石部材の製造方法は、
前記磁石素体を形成する工程と、
前記第２被覆層で、前記磁石素体を被覆する工程と、
前記第１被覆層で、前記第２被覆層に被覆された前記磁石素体を被覆して磁石部材を形成する工程と、
前記磁石部材を熱処理する工程と、を有する。
【００２５】
磁石部材を熱処理することによって、Ｎｉ−Ｍｏ合金（第１被覆層）の硬度（耐傷性）を向上させることができる。その結果、磁石部材の耐傷性も向上させることができる。
【００２６】
好ましくは、１００〜４５０℃の雰囲気温度で、前記磁石部材を熱処理する。
【００２７】
磁石部材を、上記の雰囲気温度で熱処理することによって、磁石素体（希土類磁石）の保磁力を劣化させることなく、Ｎｉ−Ｍｏ合金（第１被覆層）の硬度（耐傷性）を向上させることができる。その結果、磁石部材の耐傷性を向上させることができる。
【発明を実施するための最良の形態】
【００２８】
以下、本発明を図面に示す実施形態に基づき説明する。
図１は、本発明の第１実施形態に係る磁石部材の概略断面図、
図２は、本発明の第２実施形態に係る磁石部材の概略断面図である。
【００２９】
第１実施形態
図１に示すように、第１実施形態において、磁石部材２は、磁石素体４と、第１被覆層６とから構成される。第１被覆層６は、磁石素体４の表面を被覆する。なお、第１被覆層６は、必ずしも、磁石素体４の表面全体を被覆する必要はなく、磁石素体４の表面の一部分を被覆してもよい。好ましくは、第１被覆層６は、磁石素体４の表面全体を被覆する。
【００３０】
磁石素体４
まず、磁石素体４について説明する。
磁石素体４としては、特に限定されないが、希土類磁石を用いることが好ましい。希土類磁石としては、特に限定されないが、Ｒ（ただし、ＲはＹを含む希土類元素の１種以上）、ＦｅおよびＢを含むＲ−Ｆｅ−Ｂ系の希土類磁石が好ましい。このＲ−Ｆｅ−Ｂ系希土類磁石において、Ｒ、ＦｅおよびＢの含有量は、好ましくは、５．５原子％≦Ｒ≦３０原子％、４２原子％≦Ｆｅ≦９０原子％、２原子％≦Ｂ≦２８原子％である。
【００３１】
希土類磁石を焼結法により製造する場合、下記の組成であることが好ましい。
【００３２】
Ｒとしては、Ｎｄ，Ｐｒ，Ｄｙ，Ｈｏ，Ｔｂのうち少なくとも１種、あるいはさらに、Ｌａ，Ｓｍ，Ｃｅ，Ｇｄ，Ｅｒ，Ｅｕ，Ｐｍ，Ｔｍ，Ｙｂ，Ｌｕ，Ｙのうち１種以上を含むものが好ましい。
【００３３】
なお、Ｒとして２種以上の元素を用いる場合、原料としてミッシュメタル等の混合物を用いることもできる。
【００３４】
Ｒの含有量は、５．５〜３０原子％であることが好ましい。
Ｒの含有量が少なすぎると、磁石の結晶構造がα−Ｆｅと同一構造の立方晶組織となるため、高い保持力（ｉＨｃ）が得られず、多すぎると、Ｒリッチな非磁性相が多くなり、残留磁束密度（Ｂｒ）が低下する。
【００３５】
Ｆｅの含有量は４２〜９０原子％であることが好ましい。
Ｆｅの含有量が少なすぎると、Ｂｒが低下し、多すぎると、ｉＨｃが低下する。
【００３６】
Ｂの含有量は、２〜２８原子％であることが好ましい。
Ｂの含有量が少なすぎると、磁石の結晶構造が菱面体組織となるため保持力（ｉＨｃ）が不十分であり、多すぎると、Ｂリッチな非磁性相が多くなるため、残留磁束密度（Ｂｒ）が低下する。
【００３７】
なお、Ｆｅの一部をＣｏで置換することにより、磁気特性を損なうことなく温度特性を改善することができる。この場合、Ｃｏ置換量がＦｅの５０原子％を超えると磁気特性が劣化するため、Ｃｏ置換量は５０原子％以下とすることが好ましい。
【００３８】
また、Ｒ、ＦｅおよびＢの他、不可避的不純物として、Ｎｉ，Ｓｉ，Ａｌ，Ｃｕ，Ｃａ等が全体の３原子％以下含有されていてもよい。
【００３９】
さらに、Ｂの一部を、Ｃ，Ｐ，Ｓ，Ｃｕのうちの１種以上で置換することにより、生産性の向上および低コスト化が実現できる。この場合、置換量は全体の４原子％以下であることが好ましい。また、保磁力の向上、生産性の向上、低コスト化のために、Ａｌ，Ｔｉ，Ｖ，Ｃｒ，Ｍｎ，Ｂｉ，Ｎｂ，Ｔａ，Ｍｏ，Ｗ，Ｓｂ，Ｇｅ，Ｓｎ，Ｚｒ，Ｎｉ，Ｓｉ，Ｈｆ等の１種以上を添加してもよい。この場合、添加量は総計で１０原子％以下とすることが好ましい。
【００４０】
本実施形態における希土類磁石は、実質的に正方晶系の結晶構造の主相を有する。この主相の粒径は、１〜１００μｍ程度であることが好ましい。そして、通常、体積比で１〜５０％の非磁性相を含むものである。
【００４１】
磁石素体４（希土類磁石）における磁化方向の厚さは、特に限定されないが、好ましくは、１．５ｍｍ以下である。小型の磁石素体４においては、磁化方向の厚さが１．５ｍｍ以下程度であり、磁化方向を法線とする磁石面が２ｃｍ２以下程度である。この程度の寸法を有する磁石素体４にＮｉめっき膜を形成すると、磁石素体４の磁束が、およそ０．５％以上低下する。そこで、Ｎｉめっき膜の代わりとして、非磁性の第１被覆層６を形成することによって、Ｎｉめっき膜の場合に比べて、磁石素体に対する磁気遮蔽を防止できる。その結果、磁石部材６全体の磁束を増加させることができる。
【００４２】
磁石素体４の形成方法
上記のような磁石素体４（希土類磁石）は、以下に述べるような粉末冶金法により製造される。
【００４３】
まず、原料となる金属や合金を所望の組成となるように配合する。そして、配合した原料を、真空または不活性ガス雰囲気にて、溶解し、その後、鋳造し、所望の組成を有する合金を得る。鋳造方法としては、特に限定されないが、たとえば、ストリップキャスト法などが挙げられる。ストリップキャスト法とは、溶融し、液体状となった合金を、回転ロール上に供給することにより、合金薄板を連続的に鋳造する方法である。鋳造により得られる合金は、必ずしも、最終組成を有する単一の合金でなくても良く、たとえば、組成の異なる複数種の合金を混合したものであっても良い。また、合金の形状も特に限定されず、必ずしも薄板状である必要はなく、たとえば、インゴットであっても良い。
【００４４】
そして、得られた合金を、ジョークラッシャなどを使用して粉砕することにより、５〜１００ｍｍ角程度の大きさの合金塊とし、得られた合金塊に対して水素吸蔵させる。次いで、水素吸蔵処理をした合金塊について、粗粉砕を行い、合金粉末を得る。なお、粗粉砕を行う際に、予め合金塊に水素を吸蔵させておくことにより、表面から自己崩壊的に粉砕を進行させることができる。その後、得られた合金粉末を熱処理することにより、脱水素処理を施す。
【００４５】
次いで、脱水素処理を行った合金粉末について、粉砕助剤を０．０３〜０．４重量％程度添加する。粉砕助剤を添加することにより、焼結後の残留炭素の量を低減することができ、磁気特性の向上を図ることができる。なお、粉砕助剤としては特に限定されないが、たとえば、脂肪酸系化合物が使用できる。
【００４６】
次いで、粉砕助剤を添加した合金粉末に対して、ジェットミルなどを使用して、微粉砕を行う。微粉砕は、たとえば、合金粉末の粒径が１〜１０μｍ程度、特に、３〜６μｍ程度となるまで行うことが好ましい。
【００４７】
次いで、微粉砕により得られた粉末を、好ましくは磁場中にて成形し、成形体を得る。この場合、磁場強度は４００〜１６００ｋＡ／ｍ程度、成形圧力は、５０〜５００ＭＰａ程度であることが好ましい。
【００４８】
得られた成形体を、１０００〜１２００℃で０．５〜５時間焼結し、急冷する。その後、好ましくは不活性ガス雰囲気中で、５００〜９００℃にて１〜５時間、熱処理（時効処理）を行う。なお、熱処理（時効処理）までの各工程は、酸化防止のため、真空中あるいはＡｒガス等の非酸化性ガス雰囲気中とすることが好ましい。
【００４９】
このようにして製造された磁石素体４（希土類磁石）は、たとえばＲがＮｄであるネオジム磁石である場合に、特に磁気特性に優れるが、Ｃ軸と垂直な方向に負の熱膨張係数を有することが知られている。
【００５０】
第１被覆層６
次に、第１被覆層６について説明する。
【００５１】
第１被覆層６は、ＮｉおよびＭｏを含む合金層である。また、好ましくは、第１被覆層は非磁性である。第１被覆層６（Ｎｉ−Ｍｏ合金）の残留磁束密度（Ｂｒ）は、好ましくは、１０−３Ｔ以下（１０Ｇ以下）、さらに好ましくは、１０−４Ｔ以下である。
【００５２】
従来、磁石素体４のめっき膜として多用されるＮｉの飽和磁束密度は、０．６Ｔ程度である。このように、従来は、磁性を有するＮｉで磁石素体４をめっきするため、めっき膜が磁石素体４の磁気を遮蔽する。その結果、磁石部材２全体の磁束が低下してしまう。さらに、磁石部材２を小型化し、磁石部材２全体におけるＮｉめっき膜の体積比率が増加するほど、Ｎｉめっき膜が磁石素体４の磁気を遮蔽する程度が高くなり、磁石部材２における磁束の低下が顕著になる。
【００５３】
そこで、非磁性のＮｉ−Ｍｏ合金から成る第１被覆層６で、磁石素体４を被覆することによって、第１被覆層が磁石素体４の磁気を遮蔽することを防止できる。その結果、Ｎｉめっき膜の場合に比べて、磁石部材２の磁気特性（磁束）を向上させることができる。
【００５４】
また、上記の第１被覆層６で磁石素体４を被覆することによって、磁石部材２に耐食性をもたせることができる。  Ｎｉ−Ｍｏ合金を主成分とする第１被覆層６は、水溶液中において、僅かにモリブデン酸イオンを生じさせる。このモリブデン酸イオンは、Ｎｉ−Ｍｏ合金層表面の活性点に吸着し、インヒビターとして働く。その結果、Ｎｉ−Ｍｏ合金層（第１被覆層６）は、極めて高い耐食性を有することができる。
【００５５】
好ましくは、第１被覆層６におけるＭｏの含有率が、第１被覆層全体に対して、２０〜８０原子％である。第１被覆層６におけるＭｏの含有率を、この範囲内とすることによって、第１被覆層６を非磁性とすることができる。
【００５６】
好ましくは、第１被覆層６が、Ｓｎ，Ｗ，Ｃｕ，Ｔｉ，Ｚｎ，Ｐ，Ｂのうち少なくとも１つの元素を含む。これらの元素を第１被覆層６に含有させることによって、第１被覆層６は、従来のめっき膜であるＮｉに比べて、優れた耐傷性（高い硬度）を有することができる。よって、この第１被覆層６に被覆された磁石部材２の耐傷性も向上させることができる。
【００５７】
第１被覆層６における上記元素の含有率（原子％）の合計値は、好ましくは、第１被覆層６におけるＮｉおよびＭｏの含有率（原子％）の合計値よりも小さいことが好ましい。その結果、非磁性であり、かつ、耐傷性に優れた第１被覆層６を得ることができる。
【００５８】
なお、第１被覆層６に含まれるＷの含有量は、特に限定されないが、第１被覆層全体に対して、好ましくは、１５原子％以上、より好ましくは、２２原子％以上である。Ｗの含有量を１５原子％以上とすることによって、第１被覆層６を非磁性とすることができる。さらに、Ｗの含有量を２２原子％以上とすることによって、第１被覆層６が非晶質となり、第１被覆層６の磁性をさらに低下させることができる。
【００５９】
また、第１被覆層６に含まれるＰの含有量は、特に限定されないが、好ましくは、第１被覆層全体に対して、８原子％より大きい。また、第１被覆層６に含まれるＢの含有量は、特に限定されないが、好ましくは、第１被覆層全体に対して、３原子％より大きい。Ｐ、Ｂの各含有率を、上記の値とすることによって、第１被覆層６を非磁性とすることができる。
【００６０】
好ましくは、第１被覆層６が、磁石素体４に対して垂直方向に長い柱状組織から構成される。第１被覆層６が、Ｎｉ−Ｍｏ合金の柱状組織から構成されると、柱状組織間が緻密になる。すなわち、第１被覆層６が緻密になる。その結果、磁石部材２の耐食性を向上させることができる。
【００６１】
第１被覆層６のヴィッカース硬度は、好ましくは、４００以上、より好ましくは、４５０以上９００以下、さらに好ましくは、４５０以上６００以下である。磁石部材２は、ヨークなどに機械的に固定されたり接着される。ヨークはケイ素鋼板に無電解ＮｉＰめっきが施されている場合が多い。無電解ＮｉＰめっきの硬度は４５０以上６００以下である。また、熱処理した無電解ＮｉＰめっきの硬度は、５００以上９００以下である。磁石部材２を被覆する第１被覆層６は、これら無電解ＮｉＰめっきと同等の硬度を有することが好ましい。
【００６２】
第１被覆層６の厚さＴ１は、特に限定されないが、好ましくは、３〜３０μｍ、より好ましくは、５〜１０μｍである。厚さＴ１が薄すぎる場合、磁石素体４表面（希土類磁石表面）の凹凸から生ずるピンホールが形成される恐れがある。厚さＴ１が厚すぎる場合、磁石部材２の寸法が大きくなる。すなわち、磁石部材２において、非磁性である第１被覆層６の体積割合が大きくなる。その結果、磁石部材６の体積あたりの磁気特性が低下する。そこで、第１被覆層６の厚さＴ１を上記の範囲内とすることによって、これらの不具合を防止することができる。
【００６３】
第１被覆層６の形成方法
次に、第１被覆層６について説明する。まず、磁石素体４の表面をアルカリ脱脂処理した後、酸による化学エッチングを施し、磁石素体４の表面を清浄する。この処理を行うことにより磁石素体４の表面の汚れを除去でき、確実に第１被覆層６を形成できる。化学エッチングで使用する酸としては、硝酸を用いることが好ましい。なお、アルカリ脱脂処理前に、磁石素体４の表面のバリなどを取り除くため、バレル研磨を行ってもよい。
【００６４】
上記の酸洗浄処理を施した後には、磁石素体４の表面に黒色異物（スマット）が残存しているため、超音波洗浄を行って、それらを除去することが好ましい。また、超音波洗浄の際には、グルコン酸溶液を用いることが好ましい。また、前記超音波洗浄の前後、および前記前処理の各過程で必要に応じて同様な水洗を行ってもよい。
【００６５】
次に、上述した前処理が施された磁石素体４の表面に、第１被覆層６を形成する。第１被覆層６を形成する方法としては、特に限定されないが、生産性に優れることから、湿式めっきにより形成するのが好ましい。本実施形態では、第１被覆層６を構成する合金の組成に応じて、電解めっきや無電解めっきなどを適宜選択するのが好ましい。具体的には、めっき液を所定の条件に調整しためっき浴に、磁石素体４を浸漬し、磁石素体４の表面に第１被覆層６を形成する。
【００６６】
第１被覆層６を形成するのに用いられるめっき液は、特に限定されず、第１被覆層６を構成する金属を含有するめっき液を適宜選択すればよい。本実施形態においては、第１被覆層６が、ＮｉおよびＭｏを含む。よって、これら元素の金属塩化合物を含有するめっき液を用いればよい。
【００６７】
めっき液に含まれるニッケル塩化合物としては、特に限定されないが、硫酸ニッケル、塩化ニッケル、硝酸ニッケル、スルファミン酸ニッケル、水酸化ニッケル、炭酸ニッケルおよびピロリン酸ニッケルなどが挙げられる。
【００６８】
めっき液に含まれるモリブデン塩化合物としては、特に限定されないが、硫酸モリブデン、モリブデン酸ナトリウム、モリブデン酸カリウム、モリブデン酸アンモニウム、三酸化モリブデンなどが挙げられる。
【００６９】
また、第１被覆層６に、Ｓｎ，Ｗ，Ｃｕ，Ｔｉ，Ｚｎ，Ｐ，Ｂのうち少なくとも１つの元素を含有させる場合、これらの金属塩化合物をめっき液に含有させればよい。
【００７０】
めっき浴のｐＨおよび浴温度は、特に限定はされず、めっき液の組成に応じて適宜決めればよい。めっき浴のｐＨは、たとえば水酸化物塩などを用いて調整することができる。水酸化物塩としては、特に限定されないが、たとえば、水酸化カリウム、水酸化ナトリウム、水酸化カルシウムなどが挙げられる。また、水酸化物塩に加えて、ｐＨ緩衝材として、ホウ酸を含有していても良い。
【００７１】
めっき浴での処理時間は、特に限定されず、所望の層厚さＴ１に応じて、適宜決めればよい。処理時間が短すぎると、磁石素体４の表面に処理液が十分に接触せず、反応不十分となり均一な第１被覆層６を形成できない傾向がある。一方、処理時間が長すぎると、第１被覆層６が厚くなり過ぎる傾向にある。
【００７２】
次に、第１被覆層６で被覆された磁石素体４を、純水で洗浄し、８０〜１５０℃程度の温度で、第１被覆層表面の水分を乾燥させる。工程簡略化のためアルコール浸漬して風乾してもよい。
【００７３】
次に、好ましくは、磁石部材２を加熱処理する。また、好ましくは、１００〜４５０℃の雰囲気温度で、磁石部材２を熱処理する。
【００７４】
磁石部材２を熱処理することによって、Ｎｉ−Ｍｏ合金（第１被覆層６）の硬度（耐傷性）を向上させることができる。その結果、磁石部材２の耐傷性も向上させることができる。また、磁石部材２を、上記の雰囲気温度で熱処理することによって、磁石素体４（希土類磁石）の保磁力を劣化させることなく、Ｎｉ−Ｍｏ合金（第１被覆層６）の硬度（耐傷性）を向上させることができる。
【００７５】
例えば、第１被覆層６におけるＭｏの含有率が、第１被覆層全体に対して、２０原子％である場合、熱処理前における第１被覆層６のヴィッカース硬度（以下、Ｈｖと記す）は４５０である。しかし、磁石部材２を１００℃の雰囲気温度で１時間熱処理すると、Ｈｖ＝５５０まで硬度を向上させることができる。さらに、２００℃での熱処理では、Ｈｖ＝６５０、３００℃での熱処理では、Ｈｖ＝７５０、４００℃での熱処理では、Ｈｖ＝８００まで、第１被覆層６の硬度（耐傷性）を向上させることができる。４５０℃以上で磁石部材２を熱処理をすると、磁石素体４（希土類磁石）の保磁力が低下する。この保磁力の低下を避けるために、４５０℃以下で熱処理することが好ましい。
【００７６】
以上の工程を経ることにより、図１に示す磁石部材２が得られる。
【００７７】
本実施形態においては、上述のように、非磁性の第１被覆層６で磁石素体４を被覆することによって、第１被覆層６が磁石素体４の磁気を遮蔽することを防止できる。よって、磁石部材２の磁気特性（磁束）を向上させることができる。また、第１被覆層６で磁石素体４を被覆することによって、磁石部材６に耐食性および耐傷性をもたせることができる。特に、磁石部材２を小型化した場合において（例えば、磁化方向の厚さが、１．５ｍｍ以下）、本願発明に係る作用効果が顕著となる。
【００７８】
第２実施形態
第２実施形態においては、図２に示すように、磁石部材２は、磁石素体４と、第１被覆層６と、第２被覆層８とを有する。第２被覆層８は、磁石素体４の表面を被覆する。第１被覆層６は、第２被覆層８の表面を被覆する。なお、第２被覆層８は、複数の層から構成されてもよい。第２実施形態における磁石素体４および第１被覆層６ついては、第１実施形態と同様であるため、これらの説明は省略する。以下では、主に第２被覆層８について説明する。
【００７９】
第２被覆層８は、Ｃｕを含み、非磁性である。第２被覆層８がＣｕ単独で構成されていてもよい。非磁性である第２被覆層８で磁石素体４を被覆するため、第２被覆層８によって磁石素体４の磁気が遮蔽されることがない。また、磁石素体４を、第２被覆層６で被覆することによって、磁石部材６を、永久磁石として機能させることができる。その結果、その磁気特性を向上させることができる。
【００８０】
磁石素体４（希土類磁石）の一種であるネオジム磁石は、Ｎｄ２Ｆｅ１４Ｂを主成分とする主相と、Ｎｄを多く含む希土類リッチ相と、Ｂを多く含むホウ素リッチ相と、から構成される。Ｎｄを多く含む希土類リッチ相は、主相の粒界に存在する。希土類磁石に接するように、第２被覆層８を形成すると、主相が、希土類リッチ相と第２被覆層８で完全に覆われる。その結果、磁石部材６を、磁石部材２は永久磁石として機能できる。このようにして磁石部材６の磁束を向上させることができる。
【００８１】
主相がＮｉなどの磁性層に接触していると、その接触部分以外は希土類リッチ相で被覆されていても磁気的遮蔽が行われないので、磁気特性が充分に発現されない恐れがある。そこで、上記のような構成にすれば、主相と第２被覆層８との界面においても、主相が磁気特性を有効に発現できる。
【００８２】
また、Ｃｕを含む第２被覆層８は、柔らかいため、磁石部材２の落下時に、その衝撃に耐え得るクッション（衝撃緩衝材）として機能する。その結果、磁石部材６の耐傷性を向上させることができる。
【００８３】
さらに、第２被覆層８を介して、第１被覆層６を形成することによって、磁石素体４と、第２被覆層８および第１被覆層６との密着性を向上させることができる。
【００８４】
第２被覆層８の厚さＴ２は、特に限定されないが、特に限定されないが、好ましくは、３〜３０μｍ、より好ましくは、５〜１０μｍである。厚さＴ２が薄すぎる場合、磁石素体４（希土類磁石）表面の凹凸から生ずるピンホールが形成される恐れがある。厚さＴ２が厚すぎる場合、磁石部材２の寸法が大きくなる。すなわち、磁石部材２において、非磁性である第２被覆層８の体積割合が大きくなる。その結果、磁石部材６の体積あたりの磁気特性が低下する恐れがある。そこで、第２被覆層８の厚さＴ２を上記の範囲内とすることによって、これらの不具合を防止することができる。
【００８５】
第２被覆層８の形成方法
第２被覆層８の形成方法は、第１実施形態において説明した第１被覆層６の場合と同様である。よって第１実施形態と重複する事項については、以下説明を省略する。
【００８６】
まず、第１実施形態と同様の方法で磁気素体４を形成する。次に、湿式めっき等によって、磁石素体４の表面に、第２被覆層８を形成する。
【００８７】
本実施形態においては、第２被覆層８が、Ｃｕを含む。Ｃｕを第２被覆層８に含有させるためには、Ｃｕの金属塩化合物をめっき浴に含有させればよい。銅の金属塩化合物としては、特に限定されないが、硫酸銅、硝酸銅、塩基性硫酸銅、炭酸銅、ピロリン酸銅、酸化第一銅、酸化第二銅、塩化銅、臭化銅などが挙げられる。
【００８８】
次に、湿式めっき等によって、第２被覆層８の表面に第１被覆層６を形成する。
【００８９】
次に、好ましくは、磁石部材２を加熱処理する。また、好ましくは、１００〜４５０℃の雰囲気温度で、磁石部材２を熱処理する。磁石部材２を熱処理することによって、Ｎｉ−Ｍｏ合金（第１被覆層６）の硬度（耐傷性）を向上させることができる。その結果、磁石部材２の耐傷性も向上させることができる。また、磁石部材２を、上記の雰囲気温度で熱処理することによって、磁石素体４（希土類磁石）の保磁力を劣化させることなく、Ｎｉ−Ｍｏ合金（第１被覆層６）の硬度（耐傷性）を向上させることができる。
【００９０】
以上の工程を経ることにより、図２に示す磁石部材２が得られる。
【００９１】
本実施形態においては、上述のように、非磁性の第２被覆層８で磁石素体４を被覆する。その結果、第２被覆層８によって磁石素体４の磁気が遮蔽されることがなく、また、磁石部材６の永久磁石としての機能を向上させることができる。よって、磁石部材２の磁気特性を向上させることができる。
【００９２】
また、Ｃｕを含む第２被覆層８は、柔らかいため、磁石部材２の落下時に、その衝撃に耐え得るクッション（衝撃緩衝材）として機能する。その結果、磁石部材６の耐傷性を向上させることができる。
【００９３】
さらに、第２被覆層８を介して、第１被覆層６を形成することによって、磁石素体４と、第２被覆層８および第１被覆層６との密着性を向上させることができる。
【００９４】
また、第１被覆層６および第２被覆層８で磁石素体４を被覆することによって、磁石部材６の耐食性を向上させることができる。
【００９５】
なお、本発明は、上述した実施形態に限定されるものではなく、本発明の範囲内で種々に改変することができる。
【００９６】
例えば、第１被覆層６および／または第２被覆層８を、真空蒸着、イオンスパッタリング、イオンプレーティングなどの気相反応を利用した方法等により形成してもよい。この場合も、上述した実施形態と同様の作用効果を奏することができる。
【実施例】
【００９７】
以下、本発明を、さらに詳細な実施例に基づき説明するが、本発明は、これら実施例に限定されない。
【００９８】
実施例１，５，６
実施例１，５，６においては、電解めっきあるいは無電解めっきにより、磁石素体の表面に第１被覆層を形成した。
【００９９】
まず、粉末冶金法によって作成した１４Ｎｄ−１Ｄｙ−７Ｂ−７８Ｆｅ（数字は原子比）の組成をもつ焼結体を、Ａｒ雰囲気中で６００℃にて２時間、熱処理を施し、所定の寸法に加工して磁石素体を得た。なお、以下の各実施例、および各比較例においては、すべて、同一組成、同一寸法の磁石素体を用いて、磁石素体を作製した。
【０１００】
次に、この磁石素体を、アルカリ性脱脂液で洗浄後、３％硝酸溶液にて表面の活性化を行い、純水で良く洗浄した。そして、この磁石素体の表面に、表１に示す組成を有するめっき浴を用いて、平行回転バレルによる電解めっき処理、あるいは無電解めっき処理を行い、磁石素体の表面にめっき膜（第１被覆層）を形成して磁石部材を得た。なお、各めっき浴は、水酸化カリウム（ＫＯＨ）を用いて、ｐＨが表１に示す値となるように適宜調整した。また、めっき処理の際におけるめっき条件（電流密度、およびめっき浴の温度）は、表１に示す通りとした。得られためっき膜（第１被覆層）の厚さＴ１は、いずれの実施例においても７μｍであった。
【０１０１】
【表１】
0004600332.tif 000002
【０１０２】
次に、得られた各磁石部材について、磁束（単位：ｍＷｂ・Ｔ、ミリウェーバーターン）の測定および耐食性（恒温恒湿試験）の評価を行った。
【０１０３】
磁束の測定は、得られた磁石部材を、飽和状態まで着磁し、その後、室温（２５℃）下に３０分以上放置した後に、フラックスメーターを用いて行った。磁石部材の磁束が大きいほど、その磁気特性が優れていることを意味する。
【０１０４】
また、耐食性（恒温恒湿試験）の評価は、１２１℃、２ａｔｍ、１００％ＲＨ、４８時間の条件によるＰ．Ｃ．Ｔ．試験（プレッシャークッカー試験）により行った。本実施例では、Ｐ．Ｃ．Ｔ．試験の結果、錆が発生していないサンプルを「合格」とし、一方、少しでも錆が発生したサンプルを「不合格」とした。
【０１０５】
実施例１，５，６において得られた得られためっき膜（第１被覆層）の組成、残留磁束密度（Ｂｒ）、およびヴィッカース硬度Ｈｖを表２に示す。また、得られた磁石部材の磁束、および恒温恒湿試験の結果を表２に示す。なお、以下の各表に示すめっき膜の組成比の単位は、原子％である。
【０１０６】
【表２】
0004600332.tif 000003
【０１０７】
実施例２
実施例２においては、表１に示す組成のめっき浴、めっき条件によって、磁石素体を第１被覆層で被覆して磁石部材を形成した。次に、この磁石部材を２００℃の雰囲気温度で１時間熱処理した。このようにして、実施例２の磁石部材を形成した。
【０１０８】
実施例３
実施例３においては、スパッタリングによって、磁石素体の表面に第１被覆層を形成した。
【０１０９】
まず、高周波マグネトロンスパッタリング装置において、容器内を以下の条件下に調整した。
アルゴン圧： １Ｐａ、
高周波電力:  ３００Ｗ、
基材（磁石素体）の温度５５０℃、
基材・ターゲット間距離、２００ｍｍ。
【０１１０】
次に、純ニッケルターゲットと純モリブデンターゲットを保持台上に配置した。次に、磁石素体をターンテーブルに固定した。次に、磁石素体を、純ニッケルターゲット上に４秒間、純モリブデンターゲット上に６秒間停止させる通過条件で、ターンテーブルを１８０°回転させた（成膜時間３０分間）。このようにしてスパッタ膜（第１被覆層）を得た。得られたスパッタ膜の組成をＩＣＰ分析で調べた。このようにして、実施例３の磁石部材を形成した。
【０１１１】
実施例４
実施例４においては、以下に示すように、真空蒸着法によって、磁石素体の表面に第１被覆層を形成した。
【０１１２】
まず、希土類磁石を、蒸着機能を備えた真空チャンバ内のホルダ上に設置した。次に、このチャンバ内を６．７×１０−４ Ｐａ（５×１０−６Ｔｏｒｒ）に真空引きした。次に、イオン源からＡｒイオンを、加速電圧５ｋＶの条件で純鉄板の鏡面に５分間照射して、表面清浄化のための前処理を施した。次に、トリプルハース方式の電子ビーム蒸着法で、Ｎｉ、Ｍｏ金属を磁石素体に蒸着させることによって、第１被覆層を、磁石素体の表面に形成した。このようにして、実施例４の磁石部材を形成した。
【０１１３】
比較例１，２
比較例１，２においては、電解めっきによって、磁石素体の表面にＮｉ単独で構成されるめっき膜（第１被覆層）を形成した。比較例１，２で用いためっき浴の組成、めっき条件を表１に示す。それ以外は実施例１と同じ条件で、比較例１の磁石部材を形成した。
【０１１４】
実施例２，３，４、および比較例１，２で得られた第１被覆層の組成、残留磁束密度（Ｂｒ）、およびヴィッカース硬度Ｈｖを表２に示す。また、得られた磁石部材の磁束、および恒温恒湿試験の結果を表２に示す。
【０１１５】
評価１
表２に示すように、実施例１〜４の各磁石部材においては、非磁性のＮｉ-Ｍｏ合金（非晶質）から成る第１被覆層で、磁石素体を被覆した。実施例５の磁石部材においては、非磁性のＮｉ-Ｍｏ−Ｐ合金（非晶質）から成る第１被覆層で、磁石素体を被覆した。実施例６の各磁石部材においては、非磁性のＮｉ-Ｍｏ−Ｗ（非晶質）から成る第１被覆層で、磁石素体を被覆した。一方、比較例１，２の各磁石部材においては、磁性を有するＮｉ単独で構成される第１被覆層で、磁石素体を被覆した。
【０１１６】
実施例１〜６においては、磁束が０．３０ｍＷｂ・Ｔであり、比較例１，２より大きかった。一方、比較例１，２の磁石部材では、それぞれの磁束が、０．２５ｍＷｂ・Ｔ、０．２６ｍＷｂ・Ｔであった。すなわち、実施例１〜６においては、比較例１，２に比べて、磁石部材の磁気特性が優れていることが確認された。
【０１１７】
また、、実施例１〜６においては、比較例１，２に比べて、第１被覆層のヴィッカース硬度が高いこと、すなわち、磁石部材の耐傷性が優れていることが確認された。特に、磁石部材に対して熱処理を行った実施例２においては、同一組成の第１被覆層を有する実施例１に比べて、第１被覆層のヴィッカース硬度が高いことが確認された。すなわち、磁石部材に対する熱処理によって、第１被覆層の硬度が向上することが確認された。
【０１１８】
さらに、実施例１〜６においては、磁石部材が優れた耐食性を有することが確認された。一方、比較例１では、耐食性を有する磁石部材が得られなかった。
【０１１９】
実施例７
実施例７においては、まず、電解めっきによって、磁石素体の表面に第２被覆層を形成した。次に、電解めっきによって、第２被覆層の表面に第１被覆層を形成した。また、得られた第１被覆層の厚さＴ１、第２被覆層の厚さＴ２は、それぞれ７μｍであった。実施例７で用いためっき浴の組成、めっき条件を表３に示す。
【０１２０】
実施例７で得られた第１被覆層および第２被覆層の各組成、各残留磁束密度（Ｂｒ），およびヴィッカース硬度Ｈｖを表３に示す。また、得られた磁石部材の磁束、および恒温恒湿試験の結果を表３に示す。
【０１２１】
【表３】
0004600332.tif 000004
【０１２２】
評価２
実施例７の磁石部材は、非磁性のＮｉ−Ｍｏ合金（非晶質）から成る第１被覆層と、非磁性のＣｕから成る第２被覆層とを有する。実施例７の磁石部材においては、比較例１，２（表２）の磁石部材に比べて、磁束が大きかった。これらの結果から、実施例１〜７においては、比較例１，２に比べて、磁石部材の磁気特性が優れていることが確認された。また、実施例７においては、第１、２被覆層の厚さを総計した値（総めっき厚さ）が１４μｍであり、全実施例および全比較において、総めっき厚さが最も厚いにも関わらず、磁束が最も大きい（磁気特性に優れる）ことが確認された。
【０１２３】
また、実施例７においては、比較例１，２に比べて、第１被覆層のヴィッカース硬度が高いこと、すなわち、耐傷性に優れていることが確認された。
【０１２４】
さらに、実施例７においては、比較例１に比べて、磁石部材の耐食性が優れていることが確認された。
【図面の簡単な説明】
【０１２５】
【図１】図１は、本発明の第１実施形態に係る磁石部材の概略断面図である。
【図２】図２は、本発明の第２実施形態に係る磁石部材の概略断面図である。
【符号の説明】
【０１２６】
２…  磁石部材
４…  磁石素体
６…  第１被覆層
８…  第２被覆層
【図１】
0004600332.tif 000005
【図２】
0004600332.tif 000006